(57)【要約】【課題】布帛の表面にコーティング加工により、当該布帛を安定して品質よく、保温性等に優れた製品とする方法を提供する。【解決手段】布帛の片面に、アンチモンを含む熱線吸収剤を合成樹脂バインダーと共に含むコーティング組成物を、ドクターブレードコーティングするもので、使用するドクターブレードがブレードの下方が２〜１２ｃｍの幅で、ブレード本体に対して１１０〜１６０度の角度で前方に傾斜しているものであるものとすることにより、安定して、熱線吸収性ある布帛の製造を可能とする。このブレートの下方部分３の先端部５は、３〜１０ｍｍ幅で、前記ブレードの下方部分３に対して、後方に５０〜１５０度の角度で折り曲げられてもよい。【選択図】図２
2008019546.tif 000002
【特許請求の範囲】
【請求項１】
布帛の片面に、アンチモンを含む熱線吸収剤を合成樹脂バインダーと共に含むコーティング組成物を、ドクターブレードコーティングするものであって、使用するドクターブレードがブレードの下方が２〜１２ｃｍの幅で、ブレード本体に対して１１０〜１６０度の角度で前方に傾斜しているものであることを特徴とする熱線吸収性あるコーティング布帛の製造方法。
【請求項２】
前記ドクターブレードのブレートの下方の先端が３〜１０ｍｍ幅で、前記ブレードの下方に対して、後方に５０〜１５０度の角度で折り曲げられているものであることを特徴とする請求項１の方法。
【請求項３】
前記コーティング組成物を、フローティングナイフコーターで、布帛の表面にのみ塗布されるものであることを特徴とする請求項１又は２の方法。
【請求項４】
前記コーティング組成物の粘度が６０００ｃｐｓ〜１５０００ｃｐｓであることを特徴とする請求項１〜３いずれか１項の方法。
【請求項５】
前記熱線吸収剤の付着量が固形分で０．５〜４０ｇ／ｍ２であることを特徴とする請求項１〜４いずれか１項の方法。
【請求項６】
布帛の片面に、アンチモンを含む熱線吸収剤を合成樹脂バインダーと共に含むコーティング組成物を、前記熱線吸収剤の固形分付着量が０．５〜４０ｇ／ｍ２となるように塗布したコーティング布帛からなることを特徴とする保温性に富んだ裏地。
【請求項７】
前記熱線吸収剤の固形分付着量が０．８〜３．５ｇ／ｍ２ である請求項６の裏地。
【請求項８】
前記布帛の目付が、２０〜２００ｇ／ｍ２である請求項６又は７の裏地。
【発明の詳細な説明】
【技術分野】
【０００１】
本発明は、布帛の表面に熱線吸収性ある薬剤をコーティング加工することにより、当該布帛を安定して品質よく、保温性等に優れたコーティング布帛に製造する方法に関する。
【背景技術】
【０００２】
保温性又は耐寒性ある衣料を製造することは種々試みられている見られているが、薄いコーティング布帛で、機能性ある製品を得ることは困難とされてきた。
【０００３】
また、熱線吸収性を有する薬剤として、アンチモン含有酸化スズ微粒子が知られており、特許文献１には、熱線遮蔽性を有するガラスの製造に使用されることが開示されている。別途、特許文献２には、それをコーティングして保温性衣料などを製造することが開示されている。特許文献２の［００２９］には、パッド法、沈積法、印刷法、スプレー法で繊維に加工することができると記載され、実施例ではロールコーターでの印刷法が示されている。しかし、このような通常のコーティング法では、均一に繊維製品を加工することが困難であり、実用化できる製品は得られていない。
【特許文献１】特許第３２８６０７１号公報
【特許文献２】特開平８−３２５４７８号公報
【発明の開示】
【発明が解決しようとする課題】
【０００４】
本発明は、布帛の表面にコーティング加工により、当該布帛を安定して品質よく、保温性等に優れた製品とする方法を提供すること、及び実用性ある保温性に優れたコーティング布帛からなる裏地（芯地を含む）を提供することを課題とする。
【課題を解決するための手段】
【０００５】
本発明は、布帛の片面に、アンチモンを含む熱線吸収剤を合成樹脂バインダーと共に含むコーティング組成物を、ドクターブレードコーティングするもので、使用するドクターブレードがブレードの下方が２〜１２ｃｍの幅で、ブレード本体に対して１１０〜１６０度の角度で前方に傾斜しているものであるものとすることにより、安定して、熱線吸収性ある布帛の製造を可能とする。
【０００６】
本発明では、ドクターブレードのブレートの下方の先端が３〜１０ｍｍ幅で、前記ブレードの下方に対して、後方に５０〜１５０度の角度で折り曲げられているものを使用するのが好ましく、特に上記ブレードの下方の先端が、布帛に対して、コーティング組成物供給側で、９０〜２０度となるようにするのが好ましい。
【０００７】
なお、コーティング組成物は、フローティングナイフコーターで、布帛の表面にのみ塗布されるのがよく、特に、通常、６０００ｃｐｓ〜１５０００ｃｐｓの粘度で適用するのが好ましい。
【０００８】
本発明におけるコーティング組成物は、アンチモンを含む熱線吸収剤を合成樹脂バインダーと共に含むものであればよく、増粘剤や浸透剤、界面活性剤などを添加使用してもよい。
【０００９】
アンチモンを含む熱線吸収剤とは、例えばアンチモンと酸化スズを併含するもの、疎水性アンチモン含有酸化スズ、スズとアンチモンとの複合酸化物、アンチモンをドープした酸化スズなどの微粒子で、熱線吸収用加工剤として一般に市販されているものがいずれも適用できる。
【００１０】
布帛は、織物、編物、不織布のいずれであってもよく、綿、絹、ウールなどの天然繊維からなるものであっても、ナイロン、ポリエステル、アクリルなどの合成繊維からなるものであってもよく、また、これらの混紡、交編又は交織物であってもよい。
【００１１】
本発明の方法では、薄布帛にも、コーティング組成物を均一に塗布でき、例えば熱線吸収剤の付着量が固形分で０．５〜４０ｇ／ｍ２ある製品をも品質よく製造でき、２０ｇ／ｍ２以下、１０ｇ／ｍ２以下、特に３．５ｇ／ｍ２〜０．８ｇ／ｍ２の付着量でも、非常に優れた保温効果を発揮する製品を得ることができる。
【００１２】
このようにして、布帛の片面に、アンチモンを含む熱線吸収剤を合成樹脂バインダーと共に含むコーティング組成物を、前記熱線吸収剤の固形分付着量が０．５〜４０ｇ／ｍ２となるように塗布した加工布帛は、保温性に富んだ裏地（芯地を含む）として、実用性に富んだものとなる。特に、熱線吸収剤の固形分付着量が３．５ｇ／ｍ２〜０．８ｇ／ｍ２程度である場合、布帛の風合に影響を与えることなく、保温性に富んだ製品を得ることができるので、非常に広範な用途に応用が可能となる。
【００１３】
布帛は、目付２０〜２００ｇ／ｍ２程度の薄地のものであっても、均質なコーティング層を有する保温性ある加工布帛となるため、該加工布帛を裏地（又は芯地）として使用することにより、非常に軽量にして、しかも保温性あるある衣料の製造が可能となる。すなわち、通常、本発明では、防寒衣料などの裏地としては考えられなかった目付１５０ｇ／ｍ２以下、例えば２０〜１００ｇ／ｍ２である布帛をも、保温性ある裏地（又は芯地）として利用可能とする。
【発明を実施するための最良の形態】
【００１４】
本発明では、例えば図１に示す如く、ドクターブレード１が接する箇所で布帛２を空中に浮いた状態で移送するフローティングナイフコーターで、樹脂加工するのが好ましい。
【００１５】
ドクターブレード１としては、例えば図２に例示するように、平板状のドクターブレードの下方が、ブレード本体に対して１１０〜１６０度の角度で前方に傾斜しているものを使用することにより、所望の目的を達成するものであるが、このブレードの先端は、樹脂加工の目的に応じて、ブレードの下方に対して、後方に５０〜１５０度の角度で折り曲げられてもよい。
【００１６】
例えば、図２の（ａ）のブレード１は、幅９５ｍｍ、長さ２０００ｍｍ、厚さ２ｍｍの平板鋼からなるものであり、７５ｍｍ幅の下方部分３が２０ｍｍ幅の上方部分４に対して１３５度の角度で、前方に折り曲げられているものであり、
図２の（ｂ）のブレード１は、幅８５ｍｍ、長さ２０００ｍｍ、厚さ２ｍｍの平板鋼からなるものであり、３０ｍｍ幅の上方部分４対して、１３５度の角度で、下方部分３が前方に折り曲げられており、該下方部分３の先端部５が５ｍｍ幅で、該下方部分本体に対して１３５度の角度をなすように後方に折り曲げられているものであり(この先端部５は布帛に対して９０度となる)、
図２の（ｃ）のブレード１は、幅８５ｍｍ、長さ２０００ｍｍ、厚さ２ｍｍの平板鋼からなるものであり、３０ｍｍ幅の上方部分４に対して、１３５度の角度で、下方部分３が前方に折り曲げられており、該下方部分３の先端部５が５ｍｍ幅で、該下方部分本体に対して８５度の角度をなすように後方に折り曲げられているものであり（この先端部５は布帛に対して４０度となる）、
図２の（ｄ）のブレード１は、幅８５ｍｍ、長さ２０００ｍｍ、厚さ２ｍｍの平板鋼からなるものであり、３０ｍｍ幅の上方部分４に対して、１３５度の角度で、下方部分３が前方に折り曲げられており、該下方部分３の先端部５が５ｍｍ幅で、該下方部分本体に対して６８度の角度をなすように後方に折り曲げられているものである（この先端部は布帛に対して２３度となる）。
【００１７】
これらのブレード１は、図１のように矢印方向に送られる布帛２に、先端部５が布帛２に接するようにし、ブレード１の傾斜した下方部分３の先端でコーティング組成物６が薄く布帛２にコーティングされるようにする。この際、ブレード１の下方部分３が前方に傾斜して存在するため、コーティング組成物６は、図１に示す如く、ブレード１の先端部５全体にわたり、時計周りに回転しながら、均一に、布帛２に接し、薄く品質のよいコーティングを可能とするのである。
【００１８】
なお、通常は図３のＡのように水平な状態で布帛２を移送しながら、コーティングするが、超薄地の布帛２を使用する場合など、図３のＢのように、布帛２を３〜１０度程度上方に傾斜させながら移送した状態で、コーティングしてもよい。後者の場合、図２の（ａ）のように、先端部が後方に折り曲げられていないもの（下方部分３が前方に折り曲げられただけのもの）を使用するのが好ましい。
【００１９】
次に、実施例を示す。
（実施例１）
住友大阪セメント社製の熱線吸収剤（二酸化スズと五酸化アンチモンを含む無機フィラー分散液）を使用して、表１に示す五種のコーティング組成物を製造し、図２の（ｂ）のブレードを使用して、ウール、ナイロン、ポリエステル及び木綿の布帛に、それぞれコーティングし、表２に示す付着量のコーティング布帛を得た。
各コーティング布帛を２２℃室内でスリガラス越しに日光を当てた場合と透明ガラス越しに日光を当てた場合の、１分後の温度を測定した。その結果を表２に示す。
【００２０】
【表１】
2008019546.tif 000003
【００２１】
【表２】
2008019546.tif 000004
【００２２】
表２に示されるように、無機フィラーの付着量が固形分で４ｇ／ｍ２より少なくても、未加工品に比べて即座に３〜１２℃も温度が高くなることが分かった。
【００２３】
（実施例２）
表３のコーティング組成物を製造し、これらのコーティング組成物を、図２の（ｂ）（ｃ）（ｄ）のブレードを使用して、白色の木綿布帛と紺のウール布帛にコーティングした。（ｂ）のブレード先端部の布帛に対する角度９０度、（ｃ）のブレード先端部の布帛に対する角度４０度、（ｄ）のブレード先端部の布帛に対する角度２３度である。
得られたコーティング布帛を、室温２６℃において、５０ｃｍ上から２００Ｗのレフランプで一分間照射し、その直後の温度を測定した。その結果を表４に示す。
【００２４】
【表３】
2008019546.tif 000005
【００２５】
【表４】
2008019546.tif 000006
【００２６】
（ｂ）（ｃ）（ｄ）いずれのブレードを使用した場合にも、熱線吸収性のよい品質のよいコーティング布帛を得ることができた。特に、（ｃ）のブレードを使用した場合に、風合いのよい製品となった。
【００２７】
（比較例１）
通常のブレードを使用して実施例２のＧのコーティング組成物を、実施例２と同様の白色木綿布帛にコーティングしたところ、コーティング組成物が不均一に裏通りし、風合及び外観共に悪くなり、実用性ある製品を得ることができなかった。
【００２８】
（実施例３）
目付６５ｇ／ｍ２ のポリエステルタフタ、目付７５ｇ／ｍ２ のナイロンタフタ、目付８０ｇ／ｍ２ の綿ブロード、目付６８ｇ／ｍ２ のレーヨンタフタに、実施例１のコーティング組成物Ｄを、（ｃ）のブレードを使用して、コーティングした。得られたコーティング布帛は、いずれも風合いのよいものであり、衣料用裏地として、パンツの縫製に使用したところ、非常に保温性に優れたパンツを得ることができた。
【００２９】
実施例３で得た製品を、炬燵布団の芯地やジャケットの芯地に使用したところ、薄い芯地の存在を実質的に感じさせることなく、各製品に、非常に保温性を付与するものとなった。太陽光や、赤外線などによって、一旦、温度上昇した芯地は、布団やジャケットの綿や表地に覆われて、その保温性を保持しうるのである。
【図面の簡単な説明】
【００３０】
【図１】図１は本発明のコーティング法の一例を示す説明図である。
【図２】図２は本発明のドクターブレードを例示する側面図である。
【図３】図３は本発明のコーティング法を例示する説明図である。
【符号の説明】
【００３１】
１    ブレード
２    布帛
３    下方部分
４    上方部分
５    先端部
６    コーティング組成物
【図１】
2008019546.tif 000007
【図２】
2008019546.tif 000008
【図３】
2008019546.tif 000009